(57)【要約】【課題】  従来以上の高画質（輝度）が得られる放射線画像変換パネル及びその製造方法の提供。【解決手段】  支持体上にＣｓＢｒ：Ｅｕ輝尽性蛍光体を有する輝尽性蛍光体層が気相堆積法（気相法）のにより形成される放射線画像変換パネルにおいて、該輝尽性蛍光体層の断面を励起光源にて支持体側から蛍光体層表面側に向かって励起した際に、発光強度の低い層と発光強度の高い層を交互に積層しないことを特徴とする放射線画像変換パネル。【選択図】        なし【特許請求の範囲】
【請求項１】
支持体上にＣｓＢｒ：Ｅｕ輝尽性蛍光体を有する輝尽性蛍光体層が気相堆積法（気相法）のにより形成される放射線画像変換パネルにおいて、該輝尽性蛍光体層の断面を励起光源にて支持体側から蛍光体層表面側に向かって励起した際に、発光強度の低い層と発光強度の高い層を交互に積層しないことを特徴とする放射線画像変換パネル。
【請求項２】
真空容器内に複数の蒸発源および蒸発源数に対応した複数のシャッタを有する蒸着装置を用いて、請求項１に記載の放射線画像変換パネルを製造する際、複数個の蒸発源からの蒸発を繰り返して行う場合に、最初の蒸発源の蒸発が終了する前又は前の蒸発源の蒸発が終了する前に、それ以降の蒸発源をシャッタを開き蒸発源を蒸発させて製造することを特徴とする放射線画像変換パネルの製造方法。
【発明の詳細な説明】
【技術分野】
【０００１】
放射線画像変換パネル及びその製造方法に関する。
【背景技術】
【０００２】
近年、輝尽性蛍光体を利用した放射線像変換パネルにより放射線像を画像化する方法が用いられるようになってきた。
【０００３】
これは、例えば、米国特許第３，８５９，５２７号及び特開昭５５−１２１４４号等に開示された様に支持体上に輝尽性蛍光体層を形成した放射線像変換パネルを使用するものである。この放射線像変換パネルの輝尽性蛍光体層に被写体を透過した放射線をあてて被写体各部の放射線透過度に対応する放射線エネルギーを輝尽性蛍光体層に蓄積させて潜像（蓄積像）を形成し、この輝尽性蛍光体層を輝尽励起光（レーザ光が用いられる）で走査することによって各部に蓄積された放射線エネルギーを放射させて光に変換し、この光の強弱を読みとって画像を得る。この画像はＣＲＴ等各種のディスプレイ上に再生してもよいし、又ハードコピーとして再生してもよい。
【０００４】
この放射線像変換方法に用いられる放射線像変換パネルの輝尽性蛍光体層には、放射線吸収率及び光変換率が高いこと、画像の粒状性がよく、高鮮鋭性であることが要求される。
【０００５】
通常、放射線感度を高くするには輝尽性蛍光体層の膜厚を厚くする必要があるが、余り厚くなりすぎると、輝尽性蛍光体粒子間での輝尽発光の散乱のため発光が外部に出てこなくなる現象があり限界がある。
【０００６】
又鮮鋭性については、輝尽性蛍光体層を薄層化するほど向上するが、薄すぎると感度の現象が大きくなる。
【０００７】
又粒状性についても画像の粒状性は放射線量子数の場所的ゆらぎ（量子モトル）或いは放射線像変換パネルの輝尽性蛍光体層の構造的乱れ（構造モトル）等によって決定されるので、輝尽性蛍光体層の層厚が薄くなると輝尽性蛍光体層に吸収される放射線量子数が減少してモトルが増加したり、構造的乱れが顕在化して構造モトルが増加したりして画質の低下を生ずる。従って画像の粒状性を向上させるためには輝尽性蛍光体層の層厚が厚い必要があった。
【０００８】
この様に様々な要因から放射線像変換パネルを用いた放射線像変換方法の画質及び感度は決定される。これらの感度や画質に関する複数の因子を調整して感度、画質を改良するため、これまで様々な検討がされてきた。
【０００９】
それらのうち、放射線画像の鮮鋭性改善の為の手段として、例えば形成される輝尽性蛍光体の形状そのものをコントロールし感度及び鮮鋭性の改良を図る試みがされている。
【００１０】
これらの試みの１つとして、例えば特開昭６１−１４２４９７号等において行われている様な、微細な凹凸パターンを有する支持体上に輝尽性蛍光体を堆積させ形成した微細な擬柱状ブロックからなる輝尽性蛍光体層を用いる方法がある。
【００１１】
又、特開昭６１−１４２５００号に記載のように微細なパターンを有する支持体上に、輝尽性蛍光体を堆積させて得た柱状ブロック間のクラックにショック処理を施して更に発達させた輝尽性蛍光体層を有する放射線像変換パネルを用いる方法、更には、特開昭６２−３９７３７号に記載されたような、支持体の面に形成された輝尽性蛍光体層にその表面側から亀裂を生じさせ擬柱状とした放射線像変換パネルを用いる方法、更には、特開昭６２−１１０２００号に記載のように、支持体の上面に蒸着により空洞を有する輝尽性蛍光体層を形成した後、加熱処理によって空洞を成長させ亀裂を設ける方法等も提案されている。
【００１２】
又、気相堆積法によって支持体上に、支持体の法線方向に対し一定の傾きをもった細長い柱状結晶を形成した輝尽性蛍光体層を有する放射線像変換パネルが提案されている。
【００１３】
これらの輝尽性蛍光体層の形状をコントロールする試みにおいては、いずれも輝尽性蛍光体層を柱状とすることで、輝尽励起光（又輝尽発光）の横方向への拡散を抑える（クラック（柱状結晶）界面において反射を繰り返しながら支持体面まで到達する）ことができるため、輝尽発光による画像の鮮鋭性を著しく増大させることができるという特徴がある。（例えば特許文献１を参照）
最近では、ＣｓＢｒ等のハロゲン化アルカリを母体にＥｕを賦活した輝尽性蛍光体を用いた放射線像変換パネルが提案され、特にＥｕを賦活剤とすることで従来得られていなかった高いＸ線変換効率を導き出すことが可能となった。しかしながら、より一層の高画質化が常に求められている。
【特許文献１】特開平２−５８０００号公報
【発明の開示】
【発明が解決しようとする課題】
【００１４】
本発明の目的は、従来以上の高画質（輝度）が得られる放射線画像変換パネル及びその製造方法を提供することにある。
【課題を解決するための手段】
【００１５】
本発明の上記目的は以下の構成により達成される。
【００１６】
（請求項１）
支持体上にＣｓＢｒ：Ｅｕ輝尽性蛍光体を有する輝尽性蛍光体層が気相堆積法（気相法）のにより形成される放射線画像変換パネルにおいて、該輝尽性蛍光体層の断面を励起光源にて支持体側から蛍光体層表面側に向かって励起した際に、発光強度の低い層と発光強度の高い層を交互に積層しないことを特徴とする放射線画像変換パネル。
【００１７】
（請求項２）
真空容器内に複数の蒸発源および蒸発源数に対応した複数のシャッタを有する蒸着装置を用いて、請求項１に記載の放射線画像変換パネルを製造する際、複数個の蒸発源からの蒸発を繰り返して行う場合に、最初の蒸発源の蒸発が終了する前又は前の蒸発源の蒸発が終了する前に、それ以降の蒸発源をシャッタを開き蒸発源を蒸発させて製造することを特徴とする放射線画像変換パネルの製造方法。
【発明の効果】
【００１８】
本発明による放射線画像変換パネル及びその製造方法は、従来以上の高画質（輝度）が得られ優れた効果を有する。
【発明を実施するための最良の形態】
【００１９】
本発明の請求項１の発明は、支持体上にＣｓＢｒ：Ｅｕ輝尽性蛍光体を有する輝尽性蛍光体層が気相堆積法（気相法）のにより形成される放射線画像変換パネルにおいて、該輝尽性蛍光体層の断面を励起光源にて支持体側から蛍光体層表面側に向かって励起した際に、発光強度の低い層と発光強度の高い層を交互に積層しないことを特徴とする放射線画像変換パネルであり、これらの構成により本発明の目的を達成できたのである。
【００２０】
本発明においては、電子線、紫外線等の励起光源により輝尽性蛍光体層断面の発光強度の低い層と発光強度の高い層が交互に繰り返し積層されていることの観察は可能であり、特に電子線を用いたカソードルミネッセンス法を用いることにより、より明確に観察が可能である。
【００２１】
発光強度の低い層と発光強度の高い層が交互に繰り返されていることは、結晶構造が不連続性を含んでいることを意味しており、この結晶構造の不連続性により輝尽励起光／輝尽発光光の散乱が発生して、輝度、鮮鋭性の低下をもたらしていた。
【００２２】
輝尽発光の変動、すなわち結晶構造の不連続性をなくすための手段として、１つは原料を連続供給して厚膜を形成する方法が知られているが（特開２００３−２４７０６１）、蒸発源温度を一定に保つ点で困難を伴う。他の手段として大容量の蒸発源を用いる方法があるが、こちらは蒸発源の温度均一化が充分なされないという点で、いずれの手段においても高感度、高鮮鋭性の両立は困難であった。
【００２３】
請求項２の発明は、上記本発明の放射線画像変換パネルを製造することを特徴とする放射線画像変換パネルの製造方法であり、真空容器内に複数の蒸発源および蒸発源数に対応した複数のシャッタを有する蒸着装置用いて、１個または複数個の蒸発源からの蒸発を繰り返して行う場合に、最初の蒸発源の蒸発とそれ以降の蒸発源の蒸発の間でシャッタ開時間が連続またはオーバーラップして行われることを特徴としており、該製造方法により本発明の放射線画像変換パネルを得ることができるたのである。
【００２４】
上記蒸着装置の一例を図１に示す。図１ａは該蒸着装置の平面図であり、図１ｂは正面図である。
【００２５】
図１ａ、１ｂにおいて、蒸発源３−２のシャッタ４−２が開であり、蒸発源３−２のみから蒸発が行われていることを表している。
【００２６】
本発明において、シャッタ開閉が複数の蒸発源からの蒸発の間で連続的またはオーバーラップして行われることを図２（ａ）に示す。
【００２７】
これは、シャッタ４−１が開となって蒸発源３−１の蒸発が開始されたのちシャッタ閉となる前に、次ルツボの４−１のシャッタを開にして３−１の蒸発源から蒸発を順次継続させていくものである。オーバーラップさせる時間ｔは、長くなるほどオーバーラップ時の蒸着速度は大きくなりその結果として基板温度の上昇が大きくなり基板温度制御に支障をきたしてくる来すようになる。
【００２８】
蒸発源１個の蒸着時間全体をＴとしたとき、好ましいｔは０≦ｔ≦１／５Ｔであり、より好ましくは０≦ｔ≦１／１０Ｔ、さらに好ましくは０≦ｔ≦１／２０Ｔである。
【００２９】
本発明の輝尽性蛍光体層は気相堆積法によって形成される。
【００３０】
輝尽性蛍光体の気相堆積法としては、蒸着法、スパッタリング法、ＣＶＤ法、イオンプレーティング法、その他を用いることができる。
【００３１】
本発明においては、例えば以下の方法が挙げられる。
第１の蒸着法は、支持体を蒸着装置内に設置したのち、装置内を排気して１．３３３×１０-4Ｐａ程度の真空とする。次いで、輝尽性蛍光体の少なくとも１つを抵抗加熱法、エレクトロンビーム法などの方法で加熱蒸発させて前記支持体表面に輝尽性蛍光体を所望の厚みに成長させる。この結果、結着剤を含有しない輝尽性蛍光体層が形成されるが、前記蒸着工程では複数回に分けて輝尽性蛍光体層を形成することも可能である。また、前記蒸着工程では複数の抵抗加熱器或いはエレクトロンビームを用いて蒸着を行うことも可能である。また蒸着法においては、輝尽性蛍光体原料を複数の抵抗加熱器或いはエレクトロンビームを用いて蒸着し、支持体上で目的とする輝尽性蛍光体を合成すると同時に輝尽性蛍光体層を形成することも可能である。更に蒸着法においては、蒸着時に必要に応じて被蒸着物を冷却或いは加熱してもよい。また、蒸着終了後、輝尽性蛍光体層を加熱処理してもよい。また、前記蒸着法においては、必要に応じてＡｒ、Ｏ2、Ｈ2等のガスを導入して蒸着してもよい。
【００３２】
第２の方法としてのスパッタリング法は、前記蒸着法と同様に支持体をスパッタ装置内に設置した後、装置内を一旦排気して１．３３３×１０-4Ｐａ程度の真空度とし、次いでスパッタ用のガスとしてＡｒ、Ｎｅ等の不活性ガスを装置内に導入して１．３３３×１０-1Ｐａ程度のガス圧とする。次に、前記輝尽性蛍光体をターゲットとしてスパッタリングすることにより、支持体表面に輝尽性蛍光体を所望の厚さに成長させる。このスパッタリング工程では、蒸着法と同様に各種の応用処理を用いることができる。
【００３３】
第３の方法としてＣＶＤ法があり、また第４の方法としてイオンプレーティング法がある。
【００３４】
また、前記気相堆積法における輝尽性蛍光体層の成長速度は、０．０５μｍ／分〜３００μｍ／分であることが好ましい。成長速度が０．０５μｍ／分未満の場合には本発明の放射線画像変換パネルの生産性が低く好ましくない。また成長速度が３００μｍ／分を越える場合には成長速度のコントロールが難しく好ましくない。
【００３５】
放射線画像変換パネルを、前記の真空蒸着法、スパッタリング法などにより得る場合には、結着剤が存在しないので輝尽性蛍光体の充填密度を増大でき、感度、解像力の上で好ましい放射線画像変換パネルが得られる。
【００３６】
蒸着に用いられるるつぼは、蒸着方式を抵抗加熱式、ハロゲン加熱方式、ＥＢ（エレクトロンビーム）方式などの加熱方法によって異なる。
【００３７】
前記輝尽性蛍光体層の膜厚は、目的とする放射線像変換パネルの放射線に対する感度、輝尽性蛍光体の種類等によって異なるが、１０μｍ〜２０００μｍの範囲から選ばれるのが好ましく、５０μｍ〜１０００μｍから選ばれるのがより好ましい。
【００３８】
柱状結晶からなる輝尽性蛍光体層の結晶は、支持体上に特定の入射角で輝尽性蛍光体の蒸気又は該原料を供給し気相成長（堆積）させる方法によって、独立した細長い柱状結晶からなる輝尽性蛍光体層を得ることができる。蒸着時の輝尽性蛍光体蒸気流の入射角は支持体の法線方向に対して垂直でもよく一定の確度を持った斜めでもよい。斜め入射の場合は入射角に対し約半分の成長角で該柱状結晶は結晶成長することができる。また、常温近傍で蒸着することにより分子状の蒸着膜を設けることもできる。
【００３９】
これらの場合において、支持体と坩堝との最短部の間隔は輝尽性蛍光体の平均飛程に合わせて概ね１０ｃｍ〜６０ｃｍに設置するのが適当である。尚、柱状結晶の太さは、支持体の温度が低くなるほど細くなる傾向にある。
【００４０】
蒸発源となる輝尽性蛍光体は、均一に溶解させるか、プレス、ホットプレスによって成形して坩堝に仕込まれる。この際、脱ガス処理を行うことが好ましい。蒸発源から輝尽性蛍光体を蒸発させる方法は電子銃により発した電子ビームの走査により行われるが、これ以外の方法にて蒸発させることもできる。また、蒸発源は必ずしも輝尽性蛍光体である必要はなく、輝尽性蛍光体原料を混和したものであってもよい。
【００４１】
また、蛍光体の母体に対して賦活剤をあとからドープしてもよい。例えば、母体であるＲｂＢｒのみを蒸着した後、賦活剤であるＴｌをドープしてもよい。即ち、結晶が独立しているため、膜が厚くとも充分にドープ可能であるし、結晶成長が起こりにくいので、ＭＴＦは低下しないからである。
【００４２】
ドーピングは形成された蛍光体の母体層中にドーピング剤（賦活剤）を熱拡散、イオン注入法によって行うことが出来る。
【００４３】
これらの柱状結晶からなる輝尽性蛍光体層において、ヘイズ率を低下するためには、柱状結晶の大きさ（柱状結晶を支持体と平行な面から観察したときの各柱状結晶の断面積の円換算した直径の平均値であり、少なくとも１００個以上の柱状結晶を視野中に含む顕微鏡写真から計算する）は１〜５０μｍ程度がよく、更に好ましくは、１〜３０μｍである。
【００４４】
又各柱状結晶間の間隙の大きさは３０μｍ以下がよく、更に好ましくは５μｍ以下がよい。即ち、間隙が３０μｍを越える場合は蛍光体層中のレーザー光の散乱が増加し、鮮鋭性が低下してしまう。
【００４５】
本発明の放射線画像変換パネルに用いられる支持体としては、各種高分子材料、ガラス、金属等が用いられ、例えば、石英、ホウ珪酸ガラス、化学的強化ガラスなどの板ガラス、あるいは、セルロースアセテートフィルム、ポリエステルフィルム、ポリエチレンテレフタレートフィルム、ポリアミドフィルム、ポリイミドフィルム、トリアセテートフィルム、ポリカーボネートフィルム等のプラスチックフィルム、アルミニウム、鉄、銅、クロム等の金属シートあるいは親水性微粒子の被覆層を有する金属シートが好ましい。これら支持体の表面は滑面であってもよいし、輝尽性蛍光体層との接着性を向上させる目的でマット面としてもよい。また、本発明においては、支持体と輝尽性蛍光体層の接着性を向上させるために、必要に応じて支持体の表面に予め接着層を設けてもよい。
【００４６】
これら支持体の厚みは用いる支持体の材質等によって異なるが、一般的には８０μｍ〜２０００μｍであり、取り扱い上の観点から、更に好ましいのは８０μｍ〜１０００μｍである。
【００４７】
また、柱状結晶間の間隙に結着剤等充填物を充填してもよく、輝尽性蛍光体層の補強となるほか、高光吸収の物質、高光反射率の物質等を充填してもよい、これにより前記補強効果をもたせるほか、輝尽性蛍光体層に入射した輝尽励起光の横方向への光拡散の低減に有効である。
【００４８】
高反射率の物質とは、輝尽励起光（５００〜９００ｎｍ、特に６００〜８００ｎｍ）に対する反射率の高い物質のことをいい、例えば、アルミニウム、マグネシウム、銀、インジウム、その他の金属等、白色顔料及び緑色〜赤色領域の色材を用いることができる。白色顔料は輝尽発光も反射することができる。
【００４９】
白色顔料としては、例えば、ＴｉＯ2（アナターゼ型、ルチル型）、ＭｇＯ、ＰｂＣＯ3・Ｐｂ（ＯＨ）2、ＢａＳＯ4、Ａｌ2Ｏ3、Ｍ（II）ＦＸ（但し、Ｍ（II）はＢａ、Ｓｒ及びＣａの各原子から選ばれるの少なくとも一種の原子であり、ＸはＣｌ原子又はＢｒ原子である。）、ＣａＣＯ3、ＺｎＯ、Ｓｂ2Ｏ3、ＳｉＯ2、ＺｒＯ2、リトポン（ＢａＳＯ4・ＺｎＳ）、珪酸マグネシウム、塩基性珪硫酸塩、塩基性燐酸鉛、珪酸アルミニウムなどがあげられる。
【００５０】
これらの白色顔料は隠蔽力が強く、屈折率が大きいため、光を反射したり、屈折させることにより輝尽発光を容易に散乱し、得られる放射線画像変換パネルの感度を顕著に向上させることができる。
【００５１】
また、高光吸収率の物質としては、例えば、カーボンブラック、酸化クロム、酸化ニッケル、酸化鉄など及び青の色材が用いられる。このうちカーボンブラックは輝尽発光も吸収する。
【００５２】
また、色材は、有機又は無機系色材のいずれでもよい。
【００５３】
有機系色材としては、例えば、ザボンファーストブルー３Ｇ（ヘキスト製）、エストロールブリルブルーＮ−３ＲＬ（住友化学製）、Ｄ＆ＣブルーＮｏ．１（ナショナルアニリン製）、スピリットブルー（保土谷化学製）、オイルブルーＮｏ．６０３（オリエント製）、キトンブルーＡ（チバガイギー製）、アイゼンカチロンブルーＧＬＨ（保土ヶ谷化学製）、レイクブルーＡＦＨ（協和産業製）、プリモシアニン６ＧＸ（稲畑産業製）、ブリルアシッドグリーン６ＢＨ（保土谷化学製）、シアンブルーＢＮＲＣＳ（東洋インク製）、ライオノイルブルーＳＬ（東洋インク製）等が用いられる。
【００５４】
また、カラーインデクスＮｏ．２４４１１、２３１６０、７４１８０、７４２００、２２８００、２３１５４、２３１５５、２４４０１、１４８３０、１５０５０、１５７６０、１５７０７、１７９４１、７４２２０、１３４２５、１３３６１、１３４２０、１１８３６、７４１４０、７４３８０、７４３５０、７４４６０等の有機系金属錯塩色材もあげられる。
【００５５】
無機系色材としては群青、例えば、コバルトブルー、セルリアンブルー、酸化クロム、ＴｉＯ2−ＺｎＯ−Ｃｏ−ＮｉＯ系等の無機顔料があげられる。
【００５６】
即ち、これら支持体の表面は滑面であってもよいし、輝尽性蛍光体層との接着性を向上させる目的で支持体の表面をマット面としてもよい。
【００５７】
また、本発明においては、支持体と輝尽性蛍光体層の接着性を向上させるために、必要に応じて支持体の表面に予め接着層を設けてもよい。
【００５８】
これら支持体の厚みは用いる支持体の材質等によって異なるが、一般的には８０〜２０００μｍであり、取り扱い上の観点から、更に好ましいのは８０〜１０００μｍである。
【００５９】
また、本発明の輝尽性蛍光体層は保護層を有していても良い。
【００６０】
保護層は保護層用塗布液を輝尽性蛍光体層上に直接塗布して形成してもよいし、あらかじめ別途形成した保護層を輝尽性蛍光体層上に接着してもよい。あるいは別途形成した保護層上に輝尽性蛍光体層を形成する手段を取ってもよい。
【００６１】
保護層の材料としては、酢酸セルロース、ニトロセルロース、ポリメチルメタクリレート、ポリビニルブチラール、ポリビニルホルマール、ポリカーボネート、ポリエステル、ポリエチレンテレフタレート、ポリエチレン、ポリ塩化ビニリデン、ナイロン、ポリ四フッ化エチレン、ポリ三フッ化−塩化エチレン、四フッ化エチレン−六フッ化プロピレン共重合体、塩化ビニリデン−塩化ビニル共重合体、塩化ビニリデン−アクリロニトリル共重合体等の通常の保護層用材料が用いられる。他に透明なガラス基板を保護層としてもちいることもできる。
【００６２】
また、この保護層は蒸着法、スパッタリング法等により、ＳｉＣ、ＳｉＯ2、ＳｉＮ、Ａｌ2Ｏ3等の無機物質を積層して形成してもよい。
【００６３】
これらの保護層の層厚は０．１〜２０００μｍが好ましい。
【００６４】
また、光エネルギーで励起する際、輝尽励起光の反射光と輝尽性蛍光体層から放出される輝尽発光とを分離する必要があることと、輝尽性蛍光体層から放出される発光を受光する光電変換器は一般に６００ｎｍ以下の短波長の光エネルギーに対して感度が高くなるという理由から、輝尽性蛍光体層から放射される輝尽発光はできるだけ短波長領域にスペクトル分布を持ったものが望ましい。
【００６５】
本発明の輝尽性蛍光体の発光波長域は３００〜５００ｎｍであり、一方輝尽励起波長域は５００〜９００ｎｍであるので前記の条件を同時に満たすが、最近、診断装置のダウンサイジング化が進み、放射画像変換パネルの画像読み取りに用いられる励起波長は高出力で、且つ、コンパクト化が容易な半導体レーザが好まれ、そのレーザ光の波長は６８０ｎｍであることが好ましく、本発明の放射線画像変換パネルに組み込まれた輝尽性蛍光体は、６８０ｎｍの励起波長を用いた時に、極めて良好な鮮鋭性を示すものである。
【００６６】
即ち、本発明の輝尽性蛍光体はいずれも５００ｎｍ以下に主ピークを有する発光を示し、輝尽励起光の分離が容易でしかも受光器の分光感度とよく一致するため、効率よく受光できる結果、受像系の感度を高めることができる。
【００６７】
レーザとしては、例えば、Ｈｅ−Ｎｅレーザ、Ｈｅ−Ｃｄレーザ、Ａｒイオンレーザ、Ｋｒイオンレーザ、Ｎ2レーザ、ＹＡＧレーザ及びその第２高調波、ルビーレーザ、半導体レーザ、各種の色素レーザ、銅蒸気レーザ等の金属蒸気レーザ等がある。通常はＨｅ−ＮｅレーザやＡｒイオンレーザのような連続発振のレーザが望ましいが、パネル１画素の走査時間とパルスを同期させればパルス発振のレーザを用いることもできる。
【００６８】
また、特開昭５９−２２０４６号に示されるような、発光の遅延を利用して分離する方法によるときは、連続発振レーザを用いて変調するよりもパルス発振のレーザを用いる方が好ましい。
【００６９】
上記の各種レーザ光源の中でも、半導体レーザは小型で安価であり、しかも変調器が不要であるので特に好ましく用いられる。
【００７０】
例えば、輝尽励起波長が５００〜９００ｎｍで輝尽発光波長が３００〜５００ｎｍにあるような実用上好ましい組合わせの場合、フィルタとしては例えば東芝社製Ｃ−３９、Ｃ−４０、Ｖ−４０、Ｖ−４２、Ｖ−４４、コーニング社製７−５４、７−５９、スペクトロフィルム社製ＢＧ−１、ＢＧ−３、ＢＧ−２５、ＢＧ−３７、ＢＧ−３８等の紫〜青色ガラスフィルタを用いることができる。又、干渉フィルタを用いると、ある程度、任意の特性のフィルタを選択して使用できる。光電変換装置としては、光電管、光電子倍増管、フォトダイオード、フォトトランジスタ、太陽電池、光導電素子等光量の変化を電子信号の変化に変換し得るものなら何れでもよい。
【実施例】
【００７１】
以下、本発明を実施例を挙げて具体的に説明するが、本発明の実施態様はこれらに限定されるものではない。
【００７２】
実施例１：
支持体として０．５ｍｍ厚のＡｌ板（１００ｍｍ×１００ｍｍ）を用いて、該支持体の片面に輝尽性蛍光体（ＣｓＢｒ：０．０００１Ｅｕ）を、図１に示す装置を使用して蒸着させ、輝尽性蛍光体層を形成した。
【００７３】
まず、上記蛍光体原料を蒸着材料として抵抗加熱ルツボ３−１〜３−４に充填し、また支持体ホルダ２−１に支持体２−２を設置した。支持体と抵抗加熱ルツボ間距離は６０ｃｍとした。
【００７４】
続いて、蒸着装置１内を一旦排気し、Ｎ2ガスを導入して０．１Ｐａに真空度を調整した後、支持体ホルダを回転させながら加熱ランプ（図示せず）にて支持体温度を１００℃に保持した。
【００７５】
ついで、まず抵抗加熱ルツボ３−１を加熱して、続いてシャッタ４−１を開いて蒸着を３０ｍｉｎ間行った後シャッタを閉じてルツボ３−１からの蒸発を終了した。次ルツボ３−２については、３−１の蒸発開始２５ｍｉｎ後にシャッタ４−２を開にして蒸発を開始し、３０ｍｉｎ間行った後シャッタを閉じて蒸着を終了した。同様の操作にてルツボ３−３、３−４からの連続蒸発を行い、膜厚４００μｍから成る実施例１の放射線画像変換パネル１を作製した。（図１（ａ）、図２（ｂ）を参照）
実施例２：
ルツボの個数を８個設置可能な蒸着装置（図示せず）を用いて、１個のルツボの蒸発時間を１５ｍｉｎとして、また次ルツボの開始時間を前ルツボの蒸発開始後１２．５ｍｉｎ後として、８個のルツボを実施例１と同様に順次蒸発させること以外は、実施例１と同様の方法にて、膜厚４００μｍから成る実施例２の放射線画像変換パネル２を作製した。
【００７６】
実施例３：
ルツボの個数を１６個設置可能な蒸着装置（図示せず）を用いて、１個のルツボの蒸発時間を７．５ｍｉｎとして、また次ルツボの開始時間を前ルツボの蒸発開始後６ｍｉｎ後として、１６個のルツボを実施例１と同様に順次蒸発させること以外は、実施例１と同様の方法にて、膜厚４００μｍから成る実施例３の放射線画像変換パネル３を作製した。
【００７７】
比較例１：
実施例１にて、抵抗加熱ルツボ３−１を加熱して、続いてシャッタ４−１を開いて蒸着を３０ｍｉｎ間行った後シャッタを閉じてルツボ３−１からの蒸発を終了した。次ルツボの蒸発開始までの時間を１ｍｉｎとり、以下同様の操作にてルツボ３−２、３−３、３−４からの蒸発を行い、これ以外は実施例１と同様にして膜厚４００μｍから成る比較例１の放射線画像変換パネル４を作製した。（図１（ｂ）、図２（ｂ）参照）
比較例２：
比較例１にて４個のルツボを同時に蒸発させること以外は、比較例１と同様にして膜厚４００μｍから成る比較例２の放射線画像変換パネル５を作製した。
【００７８】
各放射線画像変換パネルについて、以下に示す方法に従って輝度の測定を行った。
【００７９】
＜輝度（感度）測定＞
輝度の測定は、各放射線画像変換パネルについて、管電圧８０ｋＶｐのＸ線を蛍光体シート支持体の裏面側から照射した後、パネルをＨｅ−Ｎｅレーザー光（６３３ｎｍ）で操作して励起し、蛍光体層から放射される輝尽発光を受光器（分光感度Ｓ−５の光電子像倍管）で受光して、その強度を測定して、これを輝度と定義し、放射線変換パネル４の輝度を１．０とした相対値で表示した。
【００８０】
【表１】
2006064435.tif 000002
【００８１】
表１から明らかなように本発明の試料が比較に比して優れていることが分かる。
【図面の簡単な説明】
【００８２】
【図１】本発明の放射線画像変換パネルを製造するのに用いる蒸着装置を示す概略図である。
【図２】本発明の蒸発源上のシャッタの開閉のパターン図の一例を示す概略図である。
【図１】
2006064435.tif 000003
【図２】
2006064435.tif 000004